ПОДВЕРЖЕННОЕ КОРРОЗИИ СКВАЖИННОЕ ИЗДЕЛИЕ

1. Магниевый сплав, пригодный для применения в качестве подверженного коррозии скважинного изделия, причем сплав содержит:
(a) 2-7 мас.% Gd,
(b) 0-2 мас.% Y,
(c) 0-5,0 мас.% Nd и
(d) по меньшей мере 80 мас.% Mg,
и имеет измеренное согласно стандарту ASTM B557M-10 относительное удлинение по меньшей мере 22%.
2. Магниевый сплав по п. 1, имеющий измеренное согласно стандарту ASTM B557M-10 относительное удлинение по меньшей мере 24%.
3. Магниевый сплав по п. 1 или 2, содержащий Gd в количестве 4,0-6,0 мас.%.
4. Магниевый сплав по п. 3, содержащий Gd в количестве 4,5-5,5 мас.%.
5. Магниевый сплав по любому из предшествующих пунктов, содержащий один или более из Ni, Co, Ir, Au, Pd, Fe или Cu в количестве 0,1-0,8 мас.% в сумме.
6. Магниевый сплав по любому из предшествующих пунктов, содержащий иные редкоземельные металлы, нежели Gd, в суммарном количестве менее 1 мас.%.
7. Магниевый сплав по любому из предшествующих пунктов, содержащий Zr в количестве 0,01-0,5 мас.%.
8. Магниевый сплав по п. 7, содержащий Zr в количестве 0,02-0,2 мас.%.
9. Магниевый сплав по любому из предшествующих пунктов, в котором содержание Mg в магниевом сплаве составляет по меньшей мере 85 мас.%.
10. Магниевый сплав по п. 9, в котором содержание Mg в магниевом сплаве составляет по меньшей мере 90 мас.%.
2
11. Магниевый сплав по любому из предшествующих пунктов, имеющий скорость коррозии по меньшей мере 50 мг/см/день в 15%-ном KCl при 93°C.
12. Скважинный инструмент, содержащий магниевый сплав по любому из предшествующих пунктов.
13. Способ получения магниевого сплава по любому из пп. 1-11, включающий стадии:
(а) нагревание Mg, Gd и, необязательно одного или более из Y и Nd, с образованием расплавленного магниевого сплава, содержащего 2-7 мас.% Gd, 0-2 мас.% Y, 0-5,0 мас.% Nd и по меньшей мере 80 мас.% Mg,
(b) перемешивание получившегося расплавленного магниевого сплава и
(с) литье магниевого сплава.
14. Способ гидравлического разрыва пласта, включающий применение скважинного инструмента по п. 12.